КАТАЛИТИЧЕСКИЕ КОМПОЗИЦИИ, СОДЕРЖАЩИЕ МАЛЫЕ ЧАСТИЦЫ ДИОКСИДА КРЕМНИЯ В КАЧЕСТВЕ МАТЕРИАЛА НОСИТЕЛЯ И СПОСОБЫ ИСПОЛЬЗОВАНИЯ В РЕАКЦИЯХ ПОЛИМЕРИЗАЦИИ

3
8
1. Способ производства полиолефинов, включающий осуществление контакта в реакторе этилена и, по меньшей мере, одного сомономера, выбранного из группы, состоящей из C-C альфа-олефина в присутствии каталитической системы на носителе, при этом каталитическая система на носителе содержит, по меньшей мере, одно соединение титана, по меньшей мере, одно соединение магния, по меньшей мере, одно соединение, являющееся донором электронов, по меньшей мере, одно активирующее соединение, и,
по меньшей мере, один материал носителя из диоксида кремния, причем данный, по меньшей мере, один материал носителя из диоксида кремния имеет средний размер частиц от 20 до 35 мкм, и средний диаметр пор ≥220 Å; в котором, по меньшей мере, один материал носителя из диоксида кремния содержит не более 10% частиц, имеющих размер меньше 10 мкм, и не более 10% частиц, имеющих размер более 50 мкм.
2
2. Способ по п.1, в котором, по меньшей мере, одно соединение магния имеет формулу MgX, где Х выбран из группы, состоящей из Cl, Вr, I или их смесей.
2
2
2
3. Способ по п.2, в котором, по меньшей мере, одно соединение магния выбрано из группы, состоящей из MgCl, MgBr и MgI.
a
b
1
14
1
14
1
14
4. Способ по любому из пп.1-4, в котором, по меньшей мере, одно соединение титана имеет формулу Ti(OR)X, где R выбран из группы, содержащей алифатические углеводородные радикалы C-C, ароматические углеводородные радикалы C-C и COR', где R' представляет собой алифатический или ароматический углеводородный радикал C-C; Х выбран из группы, состоящей из Cl, Br, I или их смеси; а выбрано из группы, состоящей из 0, 1 или 2; b равно от 1 до 4 включительно и a+b=3 или 4.
3
4
3
3
6
5
3
3
3
6
5
3
5. Способ по п.1, в котором, по меньшей мере, одно соединение титана выбрано из группы, состоящей из TiCl, TiCl, Ti(OCH)Cl, Ti(OCH)Cl, Ti(OCOCH)Cl и Ti(OCOCH)Cl.
6. Способ по п.1, в котором, по меньшей мере, один материал носителя из диоксида кремния имеет средний размер частиц от 20 до 30 мкм.
7. Способ по п.1, в котором, по меньшей мере, один материал носителя из диоксида кремния имеет распределение частиц по размерам, в котором не более 10% частиц имеют размер менее 12 мкм, и не более 8% частиц имеют размер более 50 мкм.
2
8. Способ по п.1, в котором, по меньшей мере, один материал носителя из диоксида кремния имеет площадь поверхности, по меньшей мере, 200 м/г.
9. Способ по п.1, в котором, по меньшей мере, один материал носителя из диоксида кремния имеет средний объем пор, по меньшей мере, 1,4 мл/г.
10. Способ по п.1, в котором, по меньшей мере, один материал носителя из диоксида кремния имеет средний диаметр пор ≥225 Å.
11. Способ по п.1, в котором, по меньшей мере, один материал носителя из диоксида кремния имеет средний диаметр пор ≥230 Å.
12. Способ по п.1, в котором, по меньшей мере, один материал носителя из диоксида кремния имеет средний диаметр пор ≥235 Å.
13. Каталитическая система на носителе, содержащая, по меньшей мере, одно соединение титана, по меньшей мере, одно соединение магния, по меньшей мере, одно соединение, являющееся донором электронов, по меньшей мере, одно активирующее соединение и,
по меньшей мере, один материал носителя из диоксида кремния, при этом данный, по меньшей мере, один материал носителя из диоксида кремния имеет средний размер частиц от 20 до 35 мкм, и средний диаметр пор ≥220 Å; где данный, по меньшей мере, один материал носителя из диоксида кремния имеет не более 10% частиц, имеющих размер меньше 10 мкм и не более 10% частиц, имеющих размер более 50 мкм.
2
14. Каталитическая система на носителе по п.13, в которой, по меньшей мере, одно соединение магния имеет формулу MgX, где Х выбран из группы, состоящей из Cl, Вr, I или их смесей.
15. Каталитическая система на носителе по п.13, в которой, по меньшей мере, одно соединение магния присутствует в системе катализатора в количестве от 1,5 до 7 моль соединения магния на 1 моль соединения титана.
a
b
1
14
1
14
1
14
16. Каталитическая система на носителе по п.13, в которой, по меньшей мере, одно соединение титана имеет формулу Ti(OR)X, где R выбран из группы, содержащей алифатические углеводородные радикалы C-C, ароматические углеводородные радикалы C-C и COR', где R' представляет собой алифатический или ароматический углеводородный радикал C-C; X выбран из группы, состоящей из Cl, Вr, I или их смеси; а выбрано из группы, состоящей из 0, 1 или 2; b равно от 1 до 4 включительно и a+b=3 или 4.
3
4
3
3
17. Каталитическая система на носителе по п.13, в которой, по меньшей мере, одно соединение титана выбрано из группы, состоящей из: TiСl, TiCl, Ti(OCH)Cl,
6
5
3
3
3
6
5
3
Ti(OCH)Cl, Ti(OCOCH)Cl и Ti(OCOCН)Cl.
18. Каталитическая система на носителе по п.13, в которой, по меньшей мере, один материал носителя из диоксида кремния имеет средний размер частиц от 20 до 30 мкм.
19. Каталитическая система на носителе по п.13, в которой, по меньшей мере, один материал носителя из диоксида кремния имеет распределение частиц по размерам, в котором не более 10% частиц имеют размер менее 12 мкм, и не более 8% частиц имеют размер более чем 50 мкм.
20. Каталитическая система на носителе по любому из пп.13-19, в которой, по меньшей мере, один материал носителя из диоксида кремния имеет средний диаметр пор >225 Å.
21. Каталитическая система на носителе по любому из пп.13-19, в которой, по меньшей мере, один материал носителя из диоксида кремния имеет средний диаметр пор >230 Å.
22. Каталитическая система на носителе по любому из пп.13-19, в которой, по меньшей мере, один материал носителя из диоксида кремния имеет средний диаметр пор >235 Å.